(57)【要約】【課題】  単独にまたはゲストとして使用された場合に、色純度の高い赤色発光を示し、発光効率が高い蛍光材料、発光効率が高い有機ＥＬ素子、および発光効率が高い、高性能の有機ＥＬディスプレイを提供する。【解決手段】  正極と負極との間に有機発光層を有する有機エレクトロルミネッセンス素子において、有機発光層が、特定の構造のペリレン化合物とアンサンスレン化合物のいずれかまたはその両方を含んでなる蛍光材料を、有機発光層形成材料として含有する。【選択図】    なし【特許請求の範囲】
【請求項１】
下式（１）で示されるペリレン化合物と下式（１０１）で示されるアンサンスレン化合物のいずれかまたはその両方を含んでなる蛍光材料。
【化１】
2005075868.tif 000040
（式（１）中、Ｒ1〜12の内、２個以上が下式（２）で示される構造を有し、残りは水素である。）
【化２】
2005075868.tif 000041
（式（２）中、Ｒ13，Ｒ14は、互いに独立に、置換基を有していてもよい芳香族基または置換基を有していてもよい脂肪族基を表す。Ｒ13，Ｒ14はたがいに直接または接続基を介して結合していてもよい。）
【化３】
2005075868.tif 000042
（式（１０１）中、Ｒ101〜112の内、４個以上が下式（１０２）で示される構造を有し、残りは水素である。）
【化４】
2005075868.tif 000043
（式（１０２）中、Ｒ113，Ｒ114は、互いに独立に、置換基を有していてもよい芳香族基または置換基を有していてもよい脂肪族基を表す。Ｒ113，Ｒ114はたがいに直接または接続基を介して結合していてもよい。）
【請求項２】
前記Ｒ1〜12の内、２個が式（２）で示される構造を有し、残りは水素であり、
前記Ｒ101〜112の内、４個が式（１０２）で示される構造を有し、残りは水素である、請求項１に記載の蛍光材料。
【請求項３】
前記Ｒ13，Ｒ14が、互いに独立に、置換基を有していてもよいフェニル基またはナフチル基であり、
前記Ｒ113，Ｒ114が、互いに独立に、置換基を有していてもよいフェニル基またはナフチル基である、請求項１または２に記載の蛍光材料。
【請求項４】
有機エレクトロルミネッセンス素子における有機発光層形成材料として使用される、請求項１〜３のいずれかに記載の蛍光材料。
【請求項５】
正極と負極との間に有機発光層を有する有機エレクトロルミネッセンス素子において、当該有機発光層が、請求項１〜３のいずれかに記載の蛍光材料を含有する、有機エレクトロルミネッセンス素子。
【請求項６】
正極と負極との間に有機発光層を有する有機エレクトロルミネッセンス素子において、当該有機発光層が、下式（１）で示されるペリレン化合物または下式（１０１）で示されるアンサンスレン化合物を蛍光材料として使用してなる、有機エレクトロルミネッセンス素子。
【化５】
2005075868.tif 000044
（式（１）中、Ｒ1〜12の内、２個が下式（２）で示される構造を有し、残りは水素である。）
【化６】
2005075868.tif 000045
（式（２）中、Ｒ13，Ｒ14は、互いに独立に、置換基を有していてもよい芳香族基または置換基を有していてもよい脂肪族基を表す。Ｒ13，Ｒ14はたがいに直接または接続基を介して結合していてもよい。）
【化７】
2005075868.tif 000046
（式（１０１）中、Ｒ101〜112の内、４個が下式（１０２）で示される構造を有し、残りは水素である。）
【化８】
2005075868.tif 000047
（式（１０２）中、Ｒ113，Ｒ114は、互いに独立に、置換基を有していてもよい芳香族基または置換基を有していてもよい脂肪族基を表す。Ｒ113，Ｒ114はたがいに直接または接続基を介して結合していてもよい。）
【請求項７】
前記Ｒ13，Ｒ14が、互いに独立に、置換基を有していてもよいフェニル基またはナフチル基であり、
前記Ｒ113，Ｒ114が、互いに独立に、置換基を有していてもよいフェニル基またはナフチル基である、請求項６に記載の有機エレクトロルミネッセンス素子。
【請求項８】
前記蛍光材料が、ホストまたはゲストとしての有機発光層形成材料である、請求項５〜７のいずれかに記載の有機エレクトロルミネッセンス素子。
【請求項９】
前記有機発光層が、前記蛍光材料の単独層からなる、請求項５〜７のいずれかに記載の有機エレクトロルミネッセンス素子。
【請求項１０】
請求項５〜９のいずれかに記載の有機エレクトロルミネッセンス素子を用いた有機エレクトロルミネッセンスディスプレイ。
【発明の詳細な説明】
【技術分野】
【０００１】
本発明は、蛍光材料、有機エレクトロルミネッセンス（以下有機ＥＬと呼称する場合がある。）素子および有機ＥＬディスプレイに関する。
【背景技術】
【０００２】
有機ＥＬ素子は、正孔輸送性と電子輸送性のそれぞれの有機薄膜を積層した積層型素子の報告（たとえば、非特許文献１参照。）以来、自発光、高速応答などの特徴を持つ表示素子として、フラットパネルディスプレイへの適用が期待されており、特に、１０Ｖ以下の低電圧で発光する大面積発光素子として関心を集めている。
【０００３】
積層型有機ＥＬ素子は基本的に正極／正孔輸送層／有機発光層／電子輸送層／負極の構成を有する。このうち有機発光層は、上述の非特許文献１に開示された２層型素子の場合のように、正孔輸送層または電子輸送層がその機能を兼ねる構成も可能である。
【０００４】
高発光効率の有機ＥＬ素子を得るためには、有機発光層が高い発光効率を有する必要がある。有機発光層の構成としては、１種類の材料で形成される単独膜に加えて、主成分であるホスト材料中に蛍光発光性の高い色素分子をゲストとして少量ドープする色素ドープ膜が考案されている（たとえば、非特許文献２参照。）。
【０００５】
有機発光層形成材料としては、ペリレン誘導体（たとえば特許文献１，２参照。）や、青色発光材料としてのアンサンスレン（アンタンスレン）（たとえば文献３参照。）が知られている。
【特許文献１】特開平０−９７０８６号公報（段落番号０００３）
【特許文献２】特開平０７−１３８５６２号公報（段落番号００３７）
【特許文献３】特開平０７−１４２１６９号公報（段落番号００３２）
【非特許文献１】シー・ダブリュー・タンおよびエス・エー・バンスライク（Ｃ．Ｗ．Ｔａｎｇ  ａｎｄ  Ｓ．Ａ．ＶａｎＳｌｙｋｅ），「アプライドフィジックス  レター」（Ａｐｐｌｉｅｄ  Ｐｈｙｓｉｃｓ  Ｌｅｔｔｅｒｓ），第５１巻，１９８７年，ｐ．９１３
【非特許文献２】シー・ダブリュー・タン、エス・エー・バンスライクおよびシー・エイチ・チェン（Ｃ．Ｗ．Ｔａｎｇ，Ｓ．Ａ．ＶａｎＳｌｙｋｅ，  ａｎｄ  Ｃ．Ｈ．Ｃｈｅｎ），「ジャーナルオブアプライドフィジックス」（Ｊｏｕｒｎａｌ  ｏｆ  Ａｐｐｌｉｅｄ  Ｐｈｙｓｉｃｓ），第６５巻，１９８９年，ｐ．３６１０
【発明の開示】
【発明が解決しようとする課題】
【０００６】
しかしながら、このような用途に用いられる有機発光層形成材料については、発光効率が高い材料へのニーズを十分充足していないのが現状である。
【０００７】
本発明は、上記課題を解決し、発光効率が高い蛍光材料、有機ＥＬ素子およびそれを用いた、高性能の有機ＥＬディスプレイを提供しようとするものである。本発明のさらに他の目的および利点は、以下の説明から明らかになるであろう。
【課題を解決するための手段】
【０００８】
本発明の一態様によれば、下式（１）で示されるペリレン化合物と下式（１０１）で示されるアンサンスレン化合物のいずれかまたはその両方を含んでなる蛍光材料が提供される。
【０００９】
【化９】
2005075868.tif 000002
【００１０】
（式（１）中、Ｒ1〜12の内、２個以上が下式（２）で示される構造を有し、残りは水素である。）
【００１１】
【化１０】
2005075868.tif 000003
【００１２】
（式（２）中、Ｒ13，Ｒ14は、互いに独立に、置換基を有していてもよい芳香族基または置換基を有していてもよい脂肪族基を表す。Ｒ13，Ｒ14はたがいに直接または接続基を介して結合していてもよい。）
【００１３】
【化１１】
2005075868.tif 000004
【００１４】
（式（１０１）中、Ｒ101〜112の内、４個以上が下式（１０２）で示される構造を有し、残りは水素である。）
【００１５】
【化１２】
2005075868.tif 000005
【００１６】
（式（１０２）中、Ｒ113，Ｒ114は、互いに独立に、置換基を有していてもよい芳香族基または置換基を有していてもよい脂肪族基を表す。Ｒ113，Ｒ114はたがいに直接または接続基を介して結合していてもよい。）
本発明に係る蛍光材料は、発光効率が高く、高性能の有機ＥＬディスプレイ用として優れている。
【００１７】
Ｒ1〜12の内、２個が式（２）で示される構造を有し、残りは水素であること、Ｒ101〜112の内、４個が式（１０２）で示される構造を有し、残りは水素であること、Ｒ13，Ｒ14が、互いに独立に、置換基を有していてもよいフェニル基またはナフチル基であること、そのフェニル基またはナフチル基が、置換基を有していてもよい、アルキル基、アリール基、アルコキシ基、アリールオキシ基、ジアルキルアミノ基およびジアリールアミノ基からなる群から選ばれた基で置換されたものであること、Ｒ113，Ｒ114が、互いに独立に、置換基を有していてもよいフェニル基またはナフチル基であること、そのフェニル基またはナフチル基が、置換基を有していてもよい、アルキル基、アリール基、アルコキシ基、アリールオキシ基、ジアルキルアミノ基およびジアリールアミノ基からなる群から選ばれた基で置換されたものであること、用途としては有機ＥＬ素子における有機発光層形成材料として使用されることや有機ＥＬ素子におけるホストまたはゲストとしての有機発光層形成材料として使用されることが好ましい。
【００１８】
本発明の他の一態様によれば、正極と負極との間に有機発光層を有する有機ＥＬ素子において、
有機発光層が、下式（１）で示されるペリレン化合物と下式（１０１）で示されるアンサンスレン化合物のいずれかまたはその両方を含んでなる蛍光材料を有機発光層形成材料として含有する有機ＥＬ素子が提供される。
【００１９】
【化１３】
2005075868.tif 000006
【００２０】
（式（１）中、Ｒ1〜12の内、２個以上が下式（２）で示される構造を有し、残りは水素である。）
【００２１】
【化１４】
2005075868.tif 000007
【００２２】
（式（２）中、Ｒ13，Ｒ14は、互いに独立に、置換基を有していてもよい芳香族基または置換基を有していてもよい脂肪族基を表す。Ｒ13，Ｒ14はたがいに直接または接続基を介して結合していてもよい。）
【００２３】
【化１５】
2005075868.tif 000008
【００２４】
（式（１０１）中、Ｒ101〜112の内、４個以上が下式（１０２）で示される構造を有し、残りは水素である。）
【００２５】
【化１６】
2005075868.tif 000009
【００２６】
（式（１０２）中、Ｒ113，Ｒ114は、互いに独立に、置換基を有していてもよい芳香族基または置換基を有していてもよい脂肪族基を表す。Ｒ113，Ｒ114はたがいに直接または接続基を介して結合していてもよい。）
本発明により、発光効率が高い有機ＥＬ素子が提供される。
【００２７】
Ｒ1〜12，Ｒ101〜112，Ｒ13，Ｒ14，Ｒ113，Ｒ114についての好ましい態様は上記蛍光材料における場合と同様である。
【００２８】
さらに、蛍光材料が、ホストまたはゲストとしての有機発光層形成材料であること、有機発光層が、蛍光材料と下式（３）で示される芳香族アミン化合物との混合物を有機発光層形成材料として含有すること、
【００２９】
【化１７】
2005075868.tif 000010
【００３０】
（式（３）中、Ａｒ1は、置換基を有していてもよい２，３または４価の芳香族基を示す。Ｒ17，Ｒ18はそれぞれ独立に置換基を有していてもよい１価の芳香族基を示す。ｍは２〜４の整数を表す。）
式（３）で示される芳香族アミン化合物が、下式（４）で表される四ジアリールアミノ置換ピレンであること、
【００３１】
【化１８】
2005075868.tif 000011
【００３２】
（式（４）中、Ｒ21，Ｒ22は、互いに独立に、１価の芳香族基を示す。）
有機発光層が、蛍光材料と下式（５）で示されるヒドロキシキノリン錯体との混合物を有機発光層形成材料として含有すること、
【００３３】
【化１９】
2005075868.tif 000012
【００３４】
（式（５）中、Ｒ23は水素または置換基を有していてもよいアルキル基を表し、Ｍは３価の金属を表す。）
ヒドロキシキノリン錯体が下式（６）で示されるアルミニウムヒドロキシキノリン錯体であること、
【００３５】
【化２０】
2005075868.tif 000013
【００３６】
有機発光層が、蛍光材料の単独層からなることが好ましい。
【００３７】
本発明のさらに他の一態様によれば、上記の有機ＥＬ素子を用いた有機ＥＬディスプレイが提供される。
【００３８】
本発明により、発光効率が高い、高性能の有機ＥＬディスプレイが提供される。
【発明の効果】
【００３９】
本発明により、発光効率が高い蛍光材料、発光効率が高い有機ＥＬ素子、および発光効率が高い、高性能の有機ＥＬディスプレイが提供される。
【発明を実施するための最良の形態】
【００４０】
以下に、本発明の実施の形態を図、式、実施例等を使用して説明する。なお、これらの図、式、実施例等および説明は本発明を例示するものであり、本発明の範囲を制限するものではない。本発明の趣旨に合致する限り他の実施の形態も本発明の範疇に属し得ることは言うまでもない。なお、図中、同一の要素については同一の符号を付した。
【００４１】
上記課題について検討した結果、特定のペリレン化合物やアンサンスレン化合物、特に二置換ペリレン化合物と四置換アンサンスレン化合物のいずれかまたはその両方を含んでなる蛍光材料が発光効率に優れ、これらを有機発光層形成材料として用いて作製した有機ＥＬ素子は、高い発光効率で発光することを見出した。これらのペリレン化合物やアンサンスレン化合物は、比較的容易な合成手法により得られる。なお、本発明において、「ペリレン化合物とアンサンスレン化合物のいずれかまたはその両方を含んでなる蛍光材料」には、ペリレン化合物のみからなる蛍光材料、アンサンスレン化合物のみからなる蛍光材料、ペリレン化合物とアンサンスレン化合物とのみからなる蛍光材料の他に、それ以外の材料が共存する場合も含まれる。
【００４２】
有機ＥＬ素子をフルカラーディスプレイに適用するための手段の一つとして、赤、緑、青の各色の有機ＥＬ素子を用意し、それら三つの組み合わせを１画素として用いる方法が広く行われている。このようなフルカラーディスプレイに用いられる有機ＥＬ素子は各色の色純度がよいことが求められる。本発明に係るペリレン化合物とアンサンスレン化合物のいずれかまたはその両方を含んでなる蛍光材料は赤色の蛍光を示し、これを用いた有機ＥＬ素子は色純度の高い赤色発光を示す。
【００４３】
本発明に係る特定のペリレン化合物やアンサンスレン化合物の化学構造は、式（１）や式（１０１）で表すことができる。
【００４４】
【化２１】
2005075868.tif 000014
【００４５】
式（１）中、Ｒ1〜12の内、２個以上が式（２）で示される構造を有し、残りは水素である。Ｒ1〜12の内、２個が式（２）で示される構造を有し、残りは水素であることが好ましい。容易に合成でき、性能も優れるからである。なお、Ｒ1〜12の環上の位置については特に制限はなく、位置の違うものや、Ｒ1〜12の数や種類の違うものの混合物であってもよい。
【００４６】
【化２２】
2005075868.tif 000015
【００４７】
式（２）中、Ｒ13，Ｒ14は、互いに独立に、置換基を有していてもよい芳香族基または置換基を有していてもよい脂肪族基を表す。Ｒ13，Ｒ14はたがいに直接または接続基を介して結合していてもよい。Ｒ13，Ｒ14は、いずれの場合も構造中に炭素と水素以外の元素、たとえば酸素、硫黄、窒素等を含んでいてもよい。なお、以下を含め、本発明において芳香族基と言う場合、明示しない限り、アリール基、非ベンゼノイド芳香族基、複素環式芳香族基も含まれる。
【００４８】
【化２３】
2005075868.tif 000016
【００４９】
式（１０１）中、Ｒ101〜112の内、４個以上が式（１０２）で示される構造を有し、残りは水素である。Ｒ101〜112の内、４個が式（１０２）で示される構造を有し、残りは水素であることが好ましい。容易に合成でき、性能も優れるからである。なお、Ｒ101〜112の環上の位置については特に制限はなく、位置の違うものや、Ｒ101〜112の数や種類の違うものの混合物であってもよい。
【００５０】
【化２４】
2005075868.tif 000017
【００５１】
式（１０２）中、Ｒ113，Ｒ114は、互いに独立に、置換基を有していてもよい芳香族基または置換基を有していてもよい脂肪族基を表す。Ｒ113，Ｒ114はたがいに直接または接続基を介して結合していてもよい。Ｒ113，Ｒ114は、いずれの場合も構造中に炭素と水素以外の元素、たとえば酸素、硫黄、窒素等を含んでいてもよい。
【００５２】
上記いずれの場合についても、置換基を有していてもよい脂肪族基としては、たとえば、炭素数が１〜１０の直鎖状、分岐状若しくは環状の炭化水素基が好適に挙げられ、具体的には、メチル、エチル、プロピル、イソプロピル、ブチル、イソブチル、ターシャリーブチル、ペンチル、イソペンチル、ヘキシル、イソヘキシル、ヘプチル、イソヘプチル、オクチル、イソオクチル、ノニル、イソノニル、デシル、イソデシル、シクロブチル、シクロペンチル、シクロヘキシル、シクロヘプチル、シクロオクチル、シクロノニル、シクロデシルなどが好適に挙げられる。
【００５３】
置換基を有していてもよい芳香族基としては、たとえば、単環芳香族環基、芳香族環が４環以下結合してなる基、５環以下の縮合芳香族環を有し、炭素、酸素、窒素および硫黄の原子数の合計が５０以下である基などが好適に挙げられる。
【００５４】
単環芳香族環の基としては、特に制限はなく、目的に応じて適宜選択することができるが、たとえば、フェニル、トリル、キシリル、クメニル、スチリル、メシチル、シンナミル、フェネチル、ベンズヒドリルなどが挙げられ、これらは置換基で置換されていてもよい。
【００５５】
芳香族環が４環以下結合してなる基としては、特に制限はなく、目的に応じて適宜選択することができるが、たとえば、ナフチル、アントリル、フェナントリル、インデニル、アズレニル、ベンズアントラセニルなどが挙げられ、これらは置換基で置換されていてもよい。
【００５６】
５環以下の縮合芳香族環を有し、炭素、酸素、窒素および硫黄の原子数の合計が３０以下である基としては、特に制限はなく、目的に応じて適宜選択することができるが、たとえば、ピロリリル、フリル、チエニル、ピリジル、キノリル、イソキノリル、イミダゾイル、ピリジニル、ピロロピリジニル、チアゾイル、ピリミジニル、チオフェニル、インドリル、キノリニル、ピリニル、アデニルなどが挙げられ、これらは置換基で置換されていてもよい。
【００５７】
Ｒ13，Ｒ14が、互いに独立に、置換基を有していてもよいフェニル基またはナフチル基であることが好ましく、フェニル基またはナフチル基が、置換基を有していてもよい、アルキル基、アリール基、アルコキシ基、アリールオキシ基、ジアルキルアミノ基およびジアリールアミノ基からなる群から選ばれた基で置換されたものであることがより好ましい。これらを使用した有機ＥＬ素子は色純度の高い赤色発光を示す。
【００５８】
また、Ｒ113，Ｒ114が、互いに独立に、置換基を有していてもよいフェニル基またはナフチル基であることが好ましく、フェニル基またはナフチル基が、置換基を有していてもよい、アルキル基、アリール基、アルコキシ基、アリールオキシ基、ジアルキルアミノ基およびジアリールアミノ基からなる群から選ばれた基で置換されたものであることがより好ましい。これらを使用した有機ＥＬ素子は色純度の高い赤色発光を示す。
【００５９】
これらのペリレン化合物とアンサンスレン化合物のいずれかまたはその両方を含んでなる蛍光材料は、それぞれの化合物の特徴に応じ、それ自身のみで発光する場合や、ホストの助けにより発光するゲストとして使用する場合や、他のゲストの発光を助けるためのホストとして使用する場合に適用することができる。
【００６０】
なお、本発明においては、特に断らない限り、「有機発光層形成材料」とは、少なくともこのような三つの機能のいずれかまたはこれに類する機能、たとえばホストやゲストの機能を高める機能を有する材料を意味している。
【００６１】
本発明に係るペリレン化合物とアンサンスレン化合物のいずれかまたはその両方を含んでなる蛍光材料は、ペリレン化合物またはアンサンスレン化合物の単独でも、あるいは、ペリレン化合物とアンサンスレン化合物との混合物としても、あるいは、その他の材料との混合物としても使用することができる。ペリレン化合物とアンサンスレン化合物との混合物として使用する場合には、それらがゲストとして使用される場合もホストとして使用される場合も、あるいは、互いにホストとゲストの関係で使用される場合もあり得る。
【００６２】
本発明に係る有機ＥＬ素子は、正極と負極との間に有機発光層を有し、有機発光層が、上記したペリレン化合物とアンサンスレン化合物のいずれかまたはその両方を含んでなる蛍光材料を有機発光層形成材料として含有する。この有機ＥＬ素子は、発光効率が高い特徴を有する。
【００６３】
上記したように、本発明に係るペリレン化合物とアンサンスレン化合物のいずれかまたはその両方を含んでなる蛍光材料を有機ＥＬ素子の有機発光層形成材料として用いる際、本発明に係る蛍光材料の単独層として有機発光層を形成する場合と、本発明に係る蛍光材料を有機発光層中のホスト材料中にゲストとして分散して用いる場合とがあり得る。
【００６４】
本発明に係る蛍光材料の単独層として有機発光層を形成する場合は、本発明に係るペリレン化合物またはアンサンスレン化合物が、結晶化等により厚薄のある層となることが少なく、容易に均一なアモルファスな層として形成することができる場合が多く、簡便に発光効率が高い有機発光層を形成することができるという特徴を活かせる点および、他の材料との共蒸着の必要がなくなり、製造工程を簡略化できる点で有利である。しかしながら、この場合には、発光分子同士が接近することにより、濃度消光による発光効率低下が起こる場合がある。
【００６５】
一方、ホスト−ゲスト分散による有機発光層では、発光色素であるペリレン化合物やアンサンスレン化合物よりも大きな励起エネルギーを有するホスト材料（すなわちペリレン化合物やアンサンスレン化合物よりも光吸収端が短波長である材料）との混合物とすることにより、濃度消光による発光効率低下を防止して分子単独での発光特性を保ったまま、均一な膜状の層をより容易に形成することができる。
【００６６】
このときホスト材料の蛍光発光スペクトルがゲスト材料であるペリレン化合物やアンサンスレン化合物の吸収スペクトルと波長領域が重複するようにすると、ホストからゲストへの励起エネルギーの有効な移動が可能となり、ホスト材料の発光がほとんど起こらずにゲスト材料からの発光が効率よく起こり、純度のよい発光色が得られる。
【００６７】
本発明に係るペリレン化合物とアンサンスレン化合物のいずれかまたはその両方を含んでなる蛍光材料をゲスト材料とする場合のホスト材料としては、図１に示される、４，４’−ビス（２，２’−ジフェニルビニル）−１，１’−ビフェニル（ＤＰＶＢｉ）、ｐ−セキシフェニル、１，３，８，１０−テトラフェニルピレンやそれらの誘導体、芳香族アミン化合物、またはカルバゾール化合物、ヒドロキシキノリン錯体などが挙げられる。これらの化合物は、単独で使用しても複数使用してもよい。
【００６８】
このうち、芳香族アミン化合物としては、式（３）で示される芳香族アミン化合物やその誘導体が好ましい。なお、式（３）中、Ａｒ1は、置換基を有していてもよい２，３または４価の芳香族基を示す。Ｒ17，Ｒ18はそれぞれ独立に置換基を有していてもよい１価の芳香族基を示す。ｍは２〜４の整数を表す。
【００６９】
【化２５】
2005075868.tif 000018
【００７０】
カルバゾール化合物としては、式（７）で示されるカルバゾール化合物やその誘導体が好ましい。なお、式（７）中、Ａｒ2は、置換基を有していてもよい２，３または４価の芳香族基を示す。Ｒ24，Ｒ25は、それぞれ独立に、水素原子、ハロゲン原子または、置換されていてもよい、アルキル基、アラルキル基、アルケニル基、芳香族基、シアノ基、アミノ基、アシル基、アルコキシカルボニル基、カルボキシ基、アルコキシ基、アルキルスルホニル基、水酸基、アミド基、または芳香族オキシ基を表わす。ｎは２〜４の整数を表す。
【００７１】
【化２６】
2005075868.tif 000019
【００７２】
式（３），（７）中のＡｒ1，Ａｒ2の例として図２に示すような基が挙げられる。
【００７３】
上記の基について、水素原子は他の基で置換されていてもよい。また、このうち二価の連結基Ｙとしては図３に示す例が挙げられる。
【００７４】
これらの一般式で表される芳香族アミン化合物およびカルバゾール化合物は、本発明に係る蛍光材料と混合した場合、ペリレン化合物やアンサンスレン化合物との相互作用が小さいためペリレン化合物やアンサンスレン化合物本来の発光特性に対する影響が小さく、ホスト材料として特に有効である。
【００７５】
式（３）で表される芳香族アミン化合物および式（７）で表されるカルバゾール化合物の一例として、前者については、式（８）で表されるＮ，Ｎ’−ジフェニル−Ｎ，Ｎ’−ジ−１−ナフチル−［１，１’−ビフェニル］−４，４’−ジアミン（α−ＮＰＤ）、式（９）で表される１，３，６，８−テトラキス（ジフェニルアミノ）ピレン（ＴＤＰＡＰＹ）を、後者については、式（１０）で表される４，４’−ビス（９−カルバゾリル）−ビフェニル（ＣＢＰ）を挙げることができる。
【００７６】
【化２７】
2005075868.tif 000020
【００７７】
【化２８】
2005075868.tif 000021
【００７８】
【化２９】
2005075868.tif 000022
【００７９】
また、ヒドロキシキノリン錯体としては、式（５）で示されるヒドロキシキノリン−オキシアリール錯体やその誘導体が好ましい。なお、式（５）中、Ｒ23は水素または置換基を有していてもよいアルキル基、Ｍは３価の金属を表す。
【００８０】
【化３０】
2005075868.tif 000023
【００８１】
式（５）で示されるヒドロキシキノリン−オキシアリール錯体の一例としては、より具体的には式（６）で表される、アルミニウムヒドロキシキノリン錯体（Ａｌｑ）が挙げられる。
【００８２】
【化３１】
2005075868.tif 000024
【００８３】
なお、上記のごときホスト材料を使用する場合、有機発光層に正孔輸送層または電子輸送層の機能を兼ねさせ、正孔輸送層兼有機発光層や有機発光層兼電子輸送層とすることも可能である。芳香族アミン化合物は正孔輸送層の機能を与えることができ、カルバゾール化合物や電子ヒドロキシキノリン−オキシアリール錯体は電子輸送層の機能を与えることができる。
【００８４】
本発明に係る蛍光材料は、ゲストではなく、有機ＥＬ素子の有機発光層のホスト材料として用いることもできる。このとき混合する有機発光層のゲスト材料としては、ホストとして使用する蛍光材料中のペリレン化合物やアンサンスレン化合物よりも長波長の発光を示す材料が用いられる。ホストとして使用する蛍光材料中のペリレン化合物やアンサンスレン化合物よりも長波長の発光を示す材料の要件を満たす限り、本発明に係る蛍光材料の他の一つをゲストとして使用してもよい。このような波長の変更は置換基の数や種類を選択することによって行うことができる。
【００８５】
本発明のペリレン化合物の製造方法としては、特に制限はなく、目的に応じて公知の合成方法の中から適宜選択することができるが、たとえば、以下に示す二置換ペリレン化合物の合成方法が好適に用いられる。
【００８６】
１当量のペリレンと２当量のハロゲンとのハロゲン化反応により、ジハロゲン化ペリレンを合成する。ハロゲン化反応の方法としては、一般的な芳香族炭化水素のハロゲン化手法と同様な方法、すなわち溶媒に溶解したペリレンにハロゲン単体を加える方法が好適に挙げられる。ハロゲンとしては臭素、よう素が次段階の反応を行う上で有利であるが、特に臭素がハロゲン化反応の容易さから好ましい。
【００８７】
このときペリレンにおけるハロゲンの置換位置は下式（１１）の３，９位置または３，１０位置となることが知られている。３，９置換体と３，１０置換体を分離することは困難であるが、両者の化学的、および分光学的性質は互いに類似しているため、３，９置換体と３，１０置換体との混合物を実施例などに示す用途に使用することは差し支えない。なお、ペリレンを３個以上のハロゲンで置換することは、ペリレンの反応性ならびに立体障害のため、通常のハロゲン化の条件下では困難である。
【００８８】
【化３２】
2005075868.tif 000025
【００８９】
次に、図４に示すように、このジハロゲン化ペリレンに、触媒および塩基の存在下、ハロゲン化フェニルビニルボロン酸を反応させてジ（ハロゲン化フェニルビニル）ペリレンを得る。ジハロゲン化ペリレンのハロゲンとしては臭素が好ましい。フェニルビニルボロン酸のハロゲンとしては、ジハロゲン化ペリレンのハロゲンとの反応性との関連から塩素が好ましい。
【００９０】
ハロゲン化フェニルビニル化反応の触媒としては、パラジウム−トリフェニルホスフィン錯体、パラジウム−トリブチルホスフィン錯体などのパラジウム化合物が利用でき、塩基としては炭酸ナトリウム、炭酸カリウム、水酸化ナトリウム、ナトリウム−ｔ−ブトキシドなどのナトリウムアルコキシドなどが利用できる。
【００９１】
このジ（ハロゲン化フェニルビニル）ペリレンに、図５に示すように、触媒および塩基の存在下、アミンを反応させて本発明に係る化合物を得ることができる。
【００９２】
アミノ化反応の触媒としては、パラジウム−トリブチルホスフィン錯体などのパラジウム化合物、または銅粉などが利用でき、塩基としては炭酸ナトリウム、炭酸カリウム、水酸化ナトリウム、ナトリウム−ｔ−ブトキシドなどのナトリウムアルコキシドなどが利用できる。この反応で利用可能なアミンの例としては図６のものが挙げられる。
【００９３】
本発明に係るアンサンスレン化合物の製造方法としては、特に制限はなく、目的に応じて公知の方法の中から適宜選択することができる。たとえば、Ｅ．Ｃｌａｒ著“Ａｒｏｍａｔｉｓｃｈｅ  Ｋｏｈｌｅｎｗａｓｓｅｒｓｔｏｆｆｅ  Ｐｏｌｙｃｙｃｌｉｓｈｅ  Ｓｙｓｔｅｍｅ”（Ｓｐｒｉｎｇｅｒ−Ｖｅｒｌａｇ，Ｂｅｒｌｉｎ，Ｇｏｅｔｔｉｎｇｅｎ，Ｈｅｉｄｅｒｂｅｒｇ，１９５２年）などにより公知である。アンサンスレンの商業的入手も可能である。
【００９４】
たとえば、四置換アンサンスレン化合物の場合には以下に示す合成方法が好適に用いられる。１当量のアンサンスレンと４当量のハロゲンとのハロゲン化反応により、テトラハロゲン化アンサンスレンを合成できる。ハロゲン化反応の方法としては、一般的な芳香族炭化水素のハロゲン化手法と同様な方法、すなわち溶媒に溶解したアンサンスレンにハロゲン単体を加える方法が好適に用いられる。ハロゲンとしては塩素、臭素、よう素が次段階の反応を行う上で有利であるが、特に塩素、臭素がハロゲン化反応の容易さから好ましい。
【００９５】
このときアンサンスレンにおけるハロゲンの置換位置を確定することは通常の分析手段（ＮＭＲ，ＩＲ，ＵＶなど）では困難であるが、分子軌道法によるフロンティア電子分布計算からは、下式（１２）に示す３，６，９，１２位置がハロゲン置換されやすいと推定される。
【００９６】
【化３３】
2005075868.tif 000026
【００９７】
図７に示すように、このテトラハロゲン化アンサンスレンに触媒および塩基の存在下アミンを反応させて、本発明に係るアンサンスレン化合物を得ることができる。
【００９８】
アミノ化反応の触媒としてはパラジウム−トリブチルホスフィン錯体などのパラジウム化合物、または銅粉などが利用でき、塩基としては炭酸ナトリウム、炭酸カリウム、水酸化ナトリウム、ナトリウム−ｔ−ブトキシドなどのナトリウムアルコキシドなどが利用できる。
【００９９】
この反応で利用可能なアミンの例としては図６のものが挙げられる。
【０１００】
なお、実施例に示すように、置換位置の実験的確定ができない状態であっても、本発明のペリレン化合物またはアンサンスレン化合物は蛍光材料およびＥＬ発光材料として十分な特性を示す。
【０１０１】
有機ＥＬ素子は正極と負極との間に正孔注入層，正孔輸送層，有機発光層，電子輸送層，電子注入層等を挟んだ構成を有する。これらのうち、正孔注入層，正孔輸送層，電子輸送層，電子注入層は存在しない場合もある。他の層を含んでいてもよい。一つの層で複数の機能を受け持ってもよい。通常、ガラス等からなる透明基板の上に上記積層体を構成する。本発明に係る有機ＥＬ素子にはこの透明基板を含めることもできる。
【０１０２】
層の構成例を示すと次のようなものを挙げることができる。
【０１０３】
・正極／正孔注入層／正孔輸送層／有機発光層／電子輸送層／電子注入層／負極
・正極／正孔注入層／正孔輸送層／有機発光層／電子輸送層／負極
・正極／正孔輸送層／有機発光層／電子輸送層／電子注入層／負極
・正極／正孔輸送層／有機発光層／電子輸送層／負極
・正極／正孔注入層／正孔輸送層／有機発光層兼電子輸送層／電子注入層／負極
・正極／正孔注入層／正孔輸送層／有機発光層兼電子輸送層／負極
・正極／正孔輸送層／有機発光層兼電子輸送層／電子注入層／負極
・正極／正孔輸送層／有機発光層兼電子輸送層／負極
・正極／正孔注入層／正孔輸送層兼有機発光層／電子輸送層／電子注入層／負極
・正極／正孔注入層／正孔輸送層兼有機発光層／電子輸送層／負極
・正極／正孔輸送層兼有機発光層／電子輸送層／電子注入層／負極
・正極／正孔輸送層兼有機発光層／電子輸送層／負極
・正極／正孔輸送層兼電子輸送層兼有機発光層／負極
また、各層に使用する材料と各層の膜厚と作製方法とを例示すると次のようになる。
【０１０４】
・正極
正極の材料としては特に制限はなく、目的に応じて適宜選択することができるが、たとえば、金属、合金、金属酸化物、電気伝導性化合物、これらの混合物などが挙げられ、これらの中でも仕事関数が４ｅＶ以上の材料が好ましい。
【０１０５】
正極の材料の具体例としては、酸化スズ、酸化亜鉛、酸化インジウム、インジウム錫酸化物（ＩＴＯ）等の導電性金属酸化物、金、銀、クロム、ニッケル等の金属、これらの金属と導電性金属酸化物との混合物または積層物、ヨウ化銅、硫化銅等の無機導電性物質、ポリアニリン、ポリチオフェン、ポリピロール等の有機導電性材料、これらとＩＴＯとの積層物などが挙げられる。単独で使用してもよいし、２種以上を併用してもよい。これらの中でも、導電性金属酸化物が好ましく、生産性、高伝導性、透明性などの観点からはＩＴＯが特に好ましい。
【０１０６】
正極の厚みとしては特に制限はなく、材料等により適宜選択可能であるが、１〜５０００ｎｍが好ましく、２０〜２００ｎｍがより好ましい。
【０１０７】
正極は、通常、ソーダライムガラス、無アルカリガラス等のガラス、透明樹脂等の基板上に形成される。基板としてガラスを用いる場合、ガラスからの溶出イオンを少なくする観点からは、無アルカリガラス、シリカ、バリアコートを施したソーダライムガラスが好ましい。
【０１０８】
基板の厚みとしては、機械的強度を保つのに充分な厚みであれば特に制限はないが、基材としてガラスを用いる場合には、通常０．２ｍｍ以上であり、０．７ｍｍ以上が好ましい。
【０１０９】
正極は、たとえば、蒸着法、湿式製膜法、電子ビーム法、スパッタリング法、反応性スパッタリング法、ＭＢＥ（分子線エピタキシー）法、クラスターイオンビーム法、イオンプレーティング法、プラズマ重合法（高周波励起イオンプレーティング法）、分子積層法、印刷法、転写法、化学反応法（ゾルーゲル法など）によりＩＴＯ等の分散物を塗布する方法などにより好適に形成することができる。
【０１１０】
正極は、洗浄、その他の処理を行うことにより、有機ＥＬ素子の駆動電圧を低下させたり、発光効率を高めることも可能である。その他の処理としては、たとえば、正極の素材がＩＴＯである場合には、ＵＶ−オゾン処理、プラズマ処理などが好適に挙げられる。
【０１１１】
・正孔注入層
正孔注入層の材料としては特に制限はなく、目的に応じて適宜選択することができるが、たとえば、下記式（１３）で表されるスターバーストアミン（４，４’，４”
−ｔｒｉｓ［３−ｍｅｔｈｙ１ｐｈｅｎｙｌ（ｐｈｅｎｙ１）ａｍｉｎｏ］ｔｒｉｐｈｅｎｙｌａｍｉｎｅ，ｍ−ＭＴＤＡＴＡ）、銅フタロシアニン、ポリアニリンなどが好適に挙げられる。
【０１１２】
正孔注入層の厚みとしては、特に制限はなく、目的に応じて適宜選択することができるが、たとえば１〜１００ｎｍ程度が好ましく、５〜５０ｎｍがより好ましい。
【０１１３】
正孔注入層は、たとえば、蒸着法、湿式製膜法、電子ビーム法、スパッタリング法、反応性スパッタリング法、ＭＢＥ法、クラスターイオンビーム法、イオンプレーティング法、プラズマ重合法（高周波励起イオンプレーティング法）、分子積層法、ＬＢ法、印刷法、転写法などにより好適に形成することができる。
【０１１４】
【化３４】
2005075868.tif 000027
【０１１５】
・正孔輸送層
正孔輸送層の材料としては、特に制限はなく、目的に応じて適宜選択することができるが、たとえば、芳香族アミン化合物、カルバゾール、イミダゾール、トリアゾール、オキサゾール、オキサジアゾール、ポリアリールアルカン、ピラゾリン、ピラゾロン、フェニレンジアミン、アリールアミン、アミノ置換カルコン、スチリルアントラセン、フルオレノン、ヒドラゾン、スチルベン、シラザン、スチリルアミン、芳香族ジメチリデン化合物、ポルフィリン系化合物、ポリシラン系化合物、ポリ（Ｎ−ビニルカルバゾール）、アニリン系共重合体、チオフェンオリゴマーおよびポリマー、ポリチオフェン等の導電性高分子オリゴマーおよびポリマー、カーボン膜などが挙げられる。なお、これらの正孔輸送層の材料を発光層の材料と混合して製膜すると正孔輸送層兼発光層を形成することができる。
【０１１６】
これらは単独で使用してもよいし、２種以上を併用してもよく、これらの中でも、芳香族アミン化合物が好ましい。具体的には、図８に示される、Ｎ，Ｎ’−ジフェニル−Ｎ，Ｎ’−ビス（３−メチルフェニル）−［１，１’−ビフェニル］−４，４’−ジアミン（ＴＰＤ）、Ｎ，Ｎ’−ジフェニル−Ｎ，Ｎ’−ジ−１−ナフチル−［１，１’−ビフェニル］−４，４’−ジアミン（α−ＮＰＤ）等の芳香族アミンがより好ましい。
【０１１７】
正孔輸送層の厚みとしては、特に制限はなく、目的に応じて適宜選択することができるが、通常１〜５００ｎｍであり、１０〜１００ｎｍが好ましい。
【０１１８】
正孔輸送層の形成には、正孔注入層の場合と同様の方法を、適宜、原料や条件を変更して利用することができる。
【０１１９】
・電子輸送層
電子輸送層の材料としては、特に制限はなく、目的に応じて適宜選択することができ、たとえば、式（６）で表されるトリス（８−キノリノラト）アルミニウム（Ａｌｑ）などのヒドロキシキノリン錯体、ＢＡｌｑなどのヒドロキシキノリン−オキシアリール錯体、オキサジアゾール化合物、トリアゾール化合物、フェナントロリン化合物、ペリレン化合物、ピリジン化合物、ピリミジン化合物、キノキサリン化合物、ジフェニルキノン化合物、ニトロ置換フルオレン化合物などが挙げられる。なお、これらの電子輸送層の材料を発光層の材料と混合して製膜すると発光層兼電子輸送層を形成することができ、更に正孔輸送層の材料も混合させて製膜すると正孔輸送層兼発光層兼電子輸送層を形成することができる。
【０１２０】
電子輸送層の厚みとしては、特に制限はなく、目的に応じて適宜選択することができ、通常１〜５００ｎｍ程度であり、１０〜５０ｎｍが好ましい。
【０１２１】
電子輸送層は２層以上の構成でもよい。この場合、有機発光層に隣接する電子輸送層材料としては、本発明に係るペリレン化合物やアンサンスレン化合物よりも光吸収端が短波長である材料を用いると、素子中の発光領域を有機発光層に限定でき、電子輸送層からの余計な発光を防げるため好ましい。
【０１２２】
このような、本発明に係るペリレン化合物やアンサンスレン化合物よりも光吸収端が短波長である材料として、ヒドロキシキノリン−オキシアリール錯体、フェナントロリン化合物、オキサジアゾール化合物、トリアゾール化合物、８−キノリノールないしその化合物を配位子とする有機金属錯体などを挙げることができる。特にＢＡｌｑおよび図９に示される化合物が好ましい。
【０１２３】
なお、上式中、先端に化学基の記載されていない３本の枝分かれは、ｔｅｒｔ−ブチル基を意味する。
【０１２４】
電子輸送層の形成には、正孔注入層の場合と同様の方法を、適宜、原料や条件を変更して利用することができる。
【０１２５】
・電子注入層
電子注入層の材料としては、特に制限はなく、目的に応じて適宜選択することができ、たとえば、フッ化リチウムなどのアルカリ金属フッ化物、フッ化ストロンチウムなどのアルカリ土類金属フッ化物等を好適に使用できる。電子注入層の厚みとしては、特に制限はなく、目的に応じて適宜選択することができ、通常０．１〜１０ｎｍ程度であり、０．５〜２ｎｍが好ましい。
【０１２６】
電子注入層は、たとえば、蒸着法、電子ビーム法、スパッタリング法などにより好適に形成することができる。
【０１２７】
・負極
負極の材料としては、特に制限はなく、前記電子輸送層、前記発光層などの負極と隣接する層や分子との密着性、イオン化ポテンシャル、安定性等に応じて適宜選択することができ、たとえば、金属、合金、金属酸化物、電気伝導性化合物、これらの混合物などが挙げられる。
【０１２８】
負極の材料の具体例としては、アルカリ金属（たとえば、Ｌｉ，Ｎａ，Ｋ，Ｃｓなど）、アルカリ土類金属（たとえばＭｇ，Ｃａなど）、金、銀、鉛、アルミニウム、ナトリウム−カリウム合金またはそれらの混合金属、リチウム−アルミニウム合金またはそれらの混合金属、マグネシウム−銀合金またはそれらの混合金属、インジウム、イッテルビウム等の希土類金属、これらの合金などが挙げられる。これらは単独で使用してもよいし、２種以上を併用してもよい。これらの中でも、仕事関数が４ｅＶ以下の材料が好ましく、アルミニウム、リチウム−アルミニウム合金またはそれらの混合金属、マグネシウム−銀合金またはそれらの混合金属などがより好ましい。
【０１２９】
負極の厚みとしては、特に制限はなく、負極の材料等に応じて適宜選択することができるが、１〜１００００ｎｍが好ましく、２０〜２００ｎｍがより好ましい。
【０１３０】
負極は、たとえば、蒸着法、湿式製膜法、電子ビーム法、スパッタリング法、反応性スパッタリング法、ＭＢＥ法、クラスターイオンビーム法、イオンプレーティング法、プラズマ重合法（高周波励起イオンプレーティング法）、印刷法、転写法などにより好適に形成することができる。
【０１３１】
負極の材料として２種以上を併用する場合には、２種以上の材料を同時に蒸着し、合金電極等を形成してもよいし、予め調製した合金を蒸着させて合金電極等を形成してもよい。
【０１３２】
・その他の層
本発明の有機ＥＬ素子は、目的に応じて適宜選択したその他の層を有していてもよい。その他の層としては、たとえば、正孔ブロッキング層や保護層などが好適に挙げられる。
【０１３３】
正孔ブロッキング層は、発光層と電子輸送層との間に配置される。有機ＥＬ素子が正孔ブロッキング層を有していると、正極側から輸送されてきた正孔が正孔ブロッキング層でブロックされ、負極から輸送されてきた電子は正孔ブロッキング層を通過して発光層に到達することにより、発光層で効率よく電子と正孔との再結合が生じる。このため、発光層以外の有機薄膜層での正孔と電子との再結合を防ぐことができ、目的とする発光色素の発光が効率的に得られ、色純度等の点で有利である。正孔ブロッキング層の材料としては、特に制限はなく、目的に応じて、電子輸送層の材料と同じ材料から適宜選択することができる。
【０１３４】
正孔ブロッキング層の厚みとしては、特に制限はなく、目的に応じて適宜選択することができ、通常１〜５００ｎｍ程度であり、１０〜５０ｎｍが好ましい。前記正孔ブロッキング層は、単層構造であってもよいし、積層構造であってもよい。
【０１３５】
正孔ブロッキング層は、たとえば、蒸着法、湿式製膜法、電子ビーム法、スパッタリング法、反応性スパッタリング法、ＭＢＥ法、クラスターイオンビーム法、イオンプレーティング法、プラズマ重合法（高周波励起イオンプレーティング法）、分子積層法、ＬＢ法、印刷法、転写法などにより好適に形成することができる。
【０１３６】
保護層は、外界からの影響から有機ＥＬ素子を保護する層であり、上記の各層からなる積層物を包み込むようにして形成される。保護層の材料については、特に制限はなく、目的に応じて適宜選択することができるが、たとえば、水分や酸素等の有機ＥＬ素子の劣化を促進させる分子や物質が有機ＥＬ素子内に侵入することを抑止可能であるものが好ましい。
【０１３７】
保護層の材料としては、たとえば、Ｉｎ，Ｓｎ，Ｃｕ，Ａｌ，Ｔｉ，Ｎｉ等の金属、ＭｇＯ，ＳｉＯ，ＳｉＯ2，Ａ１2Ｏ3，ＧｅＯ，ＮｉＯ，ＣａＯ，ＢａＯ，Ｆｅ2Ｏ3，Ｙ2Ｏ3，ＴｉＯ2等の金属酸化物、ＳｉＮ，ＳｉＮxＯy等の窒化物、ＭｇＦ2，ＬｉＦ，ＡｌＦ3，ＣａＦ2等の金属フッ化物、ポリエチレン、ポリプロピレン、ポリメチルメタクリレート、ポリイミド、ポリウレア、ポリテトラフルオロエチレン、ポリクロロトリフルオロエチレン、ボリジクロロジフルオロエチレン、クロロトリフルオロエチレンとジクロロジフルオロエチレンとの共重合体、テトラフルオロエチレンと少なくとも１種のコモノマーとを含むモノマー混合物を共重合させて得られる共重合体、共重合主鎖に環状構造を有する含フッ素共重合体、吸水率１重量％以上の吸水性物質、吸水率０．１重量％以下の防湿性物質などが挙げられる。
【０１３８】
保護層は、たとえば、蒸着法、湿式製膜法、スパッタリング法、反応性スパッタリング法、ＭＢＥ法、クラスターイオンビーム法、イオンプレーティング法、プラズマ重合法（高周波励起イオンプレーティング法）、印刷法、転写法などにより好適に形成することができる。
【０１３９】
ここで、有機発光層の作製方法について説明すると、公知の方法に従って形成することができるが、たとえば、真空蒸着等の蒸着法、湿式製膜法、ＭＢＥ法、クラスターイオンビーム法、分子積層法、ＬＢ法、印刷法、転写法などにより好適に形成することができる。これらの中でも、有機溶媒を用いず廃液処理の問題がなく、低コストで簡便かつ効率的に製造することができる点で蒸着法が好ましいが、発光層を単層構造に設計する場合、たとえば発光層を正孔輸送層兼発光層兼電子輸送層等として形成する場合には湿式製膜法も好ましい。
【０１４０】
蒸着法としては、特に制限はなく、目的に応じて公知のものの中から適宜選択することができるが、たとえば、真空蒸着法、抵抗加熱蒸着法、化学蒸着法、物理蒸着法などが挙げられる。化学蒸着法としては、たとえば、プラズマＣＶＤ法、レーザーＣＶＤ法、熱ＣＶＤ法、ガスソースＣＶＤ法などが挙げられる。
【０１４１】
湿式製膜法としては、溶媒中で、ホストおよび／またはポリマー等よりなるバインダーと本発明に係る蛍光材料とを混合して、スピンコート法、インクジェット法、ディップコート法、ブレードコート法などの湿式製膜手法により塗布することも可能である。このとき、有機発光層の電荷輸送性を高めるために、正孔輸送層材料および電子輸送層材料として挙げた上記材料を同時に溶液中に混合して製膜すれば、有機発光層に正孔輸送層や電子輸送層の機能を持たせ、１層で正孔輸送層兼有機発光層や有機発光層兼電子輸送層や正孔輸送層兼有機発光層兼電子輸送層を構成することも可能である。
【０１４２】
このとき、使用可能なバインダーの例としては、ポリビニルカルバゾール、ポリカーボネート、ポリ塩化ビニル、ポリスチレン、ポリメチルメタクリレート、ポリエステル、ポリスルホン、ポリフェニレンオキシド、ポリブタジエン、炭化水素樹脂、ケトン樹脂、フェノキシ樹脂、ポリアミド、エチルセルロース、酢酸ビニル、ＡＢＳ樹脂、ポリウレタン、メラミン樹脂、不飽和ポリエステル樹脂、アルキド樹脂、エポキシ樹脂、シリコーン樹脂などが挙げられる。
【０１４３】
本発明に係る有機ＥＬ素子を用いた有機ＥＬディスプレイは、発光効率が高い。この有機ＥＬ素子は、パッシブマトリクスパネルまたはアクティブマトリクスパネルとして使用することができる（たとえば、日経エレクトロニクス，２０００年３月１３日号，第７６５号，ｐ．５５〜６２）。
【０１４４】
有機ＥＬディスプレイのカラー化方式としては、赤、緑、青の３色をそれぞれ発光する有機ＥＬ素子部分を基板上に配置する３色発光法、白色発光有機ＥＬ素子の白色光を、カラーフィルターを通して３原色に分ける白色法、青色発光有機ＥＬ素子の青色光を、蛍光色素層を通して赤、緑に変換する色変換法等がある（たとえば、月刊ディスプレイ，２０００年９月号，ｐ．３３〜３７）。このうち、本発明に係るペリレン化合物とアンサンスレン化合物のいずれかまたはその両方を含んでなる蛍光材料は、単独にまたはゲストとして使用された場合には、３色発光法による有機ＥＬディスプレイの赤色に発光する有機ＥＬ素子部分に好適に使用できる。
【０１４５】
３色発光法によるパネルには、赤、緑、青の３色をそれぞれ発光する有機ＥＬ素子部分が必要になるが、その場合の各色発光素子部分としては次の組み合わせを例示できる。
【０１４６】
・青色発光素子部分
ＩＴＯ（正極）／α−ＮＰＤ（正孔輸送層）／ＤＰＶＢｉ／Ａｌｑ（電子輸送層兼発光層）／Ａｌ−Ｌｉ（負極）
・緑色発光素子部分
ＩＴＯ（正極）／α−ＮＰＤ（正孔輸送層）／Ａｌｑ（電子輸送層兼発光層）／Ａｌ−Ｌｉ（負極）
・赤色発光素子部分
本発明に係る二置換ペリレン化合物または四置換アンサンスレン化合物を、単独にまたはゲストとして使用した構成（実施例参照）。
【０１４７】
本発明に係る有機ＥＬ素子は、パッシブマトリクスディスプレイにもアクティブマトリクスディスプレイにも使用できる。本発明に係る有機ＥＬ素子を、パッシブマトリクスディスプレイに使用した場合を図１５に示す。図１５は、正極／正孔輸送層／有機発光層／電子輸送層／負極の構成例である。図１５において、有機ＥＬ素子はガラス製の基板１上にＩＴＯよりなる正極２、正孔輸送層３、有機発光層４、電子輸送層５、金属よりなる負極６が積層されている。ＩＴＯよりなる正極２がロー電極、金属よりなる負極６がカラム電極である。この図では、有機発光層４に使用する有機発光層形成材料を変えることにより、赤の発光７、緑の発光８、青の発光９が実現される。
【０１４８】
本発明に係る有機ＥＬ素子を、アクティブマトリクスディスプレイに使用した場合を図１６に示す。図１６も、正極／正孔輸送層／有機発光層／電子輸送層／負極の構成例である。図１６において、有機ＥＬ素子はガラス製の基板１上に、駆動回路２１，ＴＦＴ（Ｔｈｉｎ  Ｆｉｌｍ  Ｔｒａｎｓｉｓｔｏｒ）回路２２，ＩＴＯよりなる正極２、正孔輸送層３、有機発光層４、電子輸送層５、金属よりなる負極６が積層されている。この図でも、有機発光層４に使用する有機発光層形成材料を変えることにより、赤の発光７、緑の発光８、青の発光９が実現される。
【実施例】
【０１４９】
次に本発明の実施例および比較例を詳述する。
【０１５０】
［合成例１］
（図１０に示す、ビス（ジ−ｐ−トリルアミノフェニルビニル）ペリレン［Ｂｉｓ（ｄｉ−ｐ−ｔｏｌｙｌａｍｉｎｏｐｈｅｎｙｌｖｉｎｙｌ）ｐｅｒｙｌｅｎｅ］（化合物１）の合成）
ニトロベンゼン中、１当量のペリレンと２倍当量の臭素の反応によりジブロモペリレンを得た。
【０１５１】
次にジブロモペリレン１モル部に対して２．２モル部のｔｒａｎｓ−２−（４−クロロフェニル）ビニルボロン酸、５モル部の炭酸ナトリウムの２ｍｏＬ／Ｌ水溶液、０．０６モル部のテトラキス（トリフェニルホスフィン）パラジウム（０）を加え、ベンゼンを溶媒として３時間加熱還流して反応させ、精製して、ジ−［トランス−２−（４−クロロフェニル）ビニル］ペリレンを得た。このジ−［トランス−２−（４−クロロフェニル）ビニル］ペリレン１モル部に対して２．２モル部のジ−ｐ−トリルアミン、５モル部のナトリウムｔｅｒｔ−ブトキシド、０．００５モル部の酢酸パラジウム、０．０２モル部のトリｔｅｒｔ−ブチルホスフィンを加え、ｏ−キシレンを溶媒として３時間加熱還流して反応させた。
【０１５２】
冷却後、反応液にメタノールを加えて生じた沈殿を水洗し、ＴＨＦ−メタノールから再結晶して粗生成物を得た。
【０１５３】
粗生成物を真空昇華により精製し、目的の化合物を得た。
【０１５４】
この精製物のマススペクトルの測定から、分子量が８４６であることが見出され、目的の二置換ペリレン化合物であることが確認された。
【０１５５】
この化合物はアセトン、キシレンなどの通常の溶媒中で光照射により強い赤色蛍光を示した。
【０１５６】
［合成例２］
（図１１に示す、ビス（４，４’−ジメトキシジフェニルアミノフェニルビニル）ペリレン［Ｂｉｓ（４，４’−ｄｉｍｅｔｈｏｘｙｄｉｐｈｅｎｙｌａｍｉｎｏｐｈｅｎｙｌｖｉｎｙｌ）ｐｅｒｙｌｅｎｅ］（化合物２）の合成）
合成例１におけるジ−ｐ−トリルアミンを４，４’−ジメトキシジフェニルアミンに代えた以外は合成例１と同様の方法で、目的の化合物を得た。この化合物はアセトン、キシレンなどの通常の溶媒中で光照射により強い赤色蛍光を示した。
【０１５７】
［実施例１］
（積層型有機ＥＬ素子の作製）
以下のように化合物１を発光層に用いて積層型有機ＥＬ素子を作製した。具体的には図１７に従い、ＩＴＯ電極２の付いたガラス基板１を水、アセトン、イソプロピルアルコールにより洗浄し、真空蒸着装置（１．３３×１０-4Ｐａ、基板温度は室温）を用いて、この上に正孔輸送層３としてα−ＮＰＤを５０ｎｍ、その上に発光層４として化合物１を２０ｎｍ、その上に電子輸送層５としてＡｌｑを３０ｎｍ、さらにその上にＡｌ−Ｌｉ合金（Ｌｉ：０．５重量％）よりなる負極６を５０ｎｍ蒸着した。この素子に、ＩＴＯを正極、Ａｌ−Ｌｉを負極として電圧を印加すると、電圧５Ｖ以上で赤色発光が観測され、印加電圧１０Ｖにおいて発光輝度７６０ｃｄ／ｍ2の赤色発光が観測された。
【０１５８】
［実施例２］
発光層を化合物１単独から化合物１と１，３，６，８−テトラキス（ジフェニルアミノ）ピレン（ＴＤＰＡＰＹ）を同時蒸着した層（蒸着速度比：化合物１の１０に対しＴＤＰＡＰＹが９０）に代えた以外は、実施例１と同様に有機ＥＬ素子を作製した。
【０１５９】
この素子に、ＩＴＯを正極、Ａｌ−Ｌｉを負極として電圧を印加すると、電圧３Ｖ以上で赤色発光が観測され、印加電圧１０Ｖにおいて発光輝度１６８０ｃｄ／ｍ2の赤色発光が観測された。
【０１６０】
［実施例３］
発光層を化合物１単独から化合物１とＡｌｑを同時蒸着した層（蒸着速度比：化合物１の１０に対しＡｌｑが９０）に代えた以外は、実施例１と同様に有機ＥＬ素子を作製した。
【０１６１】
この素子に、ＩＴＯを正極、Ａｌ−Ｌｉを負極として電圧を印加すると、電圧３Ｖ以上で赤色発光が観測され、印加電圧１０Ｖにおいて発光輝度９８０ｃｄ／ｍ2の赤色発光が観測された。
【０１６２】
［実施例４］
発光層の発光材料を化合物１から化合物２に代えた以外は、実施例２と同様に有機ＥＬ素子を作製した。
【０１６３】
この素子に、ＩＴＯを正極、Ａｌ−Ｌｉを負極として電圧を印加すると、電圧３Ｖ以上で赤色発光が観測され、印加電圧１０Ｖにおいて発光輝度１６６０ｃｄ／ｍ2の赤色発光が観測された。
【０１６４】
［合成例３］
（図１２に示す、テトラキス（ジ−ｐ−トリルアミノ）アンサンスレン［Ｔｅｔｒａｋｉｓ（ｄｉ−ｐ−ｔｏｌｙｌａｍｉｎｏ）ａｎｔｈａｎｔｈｒｅｎｅ］（化合物３）の合成）
ニトロベンゼン中、１当量のアンサンスレンと４倍当量の臭素の反応によりテトラブロモアンサンスレンを得た。
【０１６５】
テトラブロモアンサンスレンのアリールアミノ化反応は、Ｔｅｔｒａｈｅｄｒｏｎ  Ｌｅｔｔｅｒｓ，３９巻，２３６７ページ、（１９９８年）記載の、ハロゲン化アリールからのトリアリールアミン合成の一般方法に従って行った。すなわち、テトラブロモアンサンスレンの１モル部に対し、４モル部の３−メチルジフェニルアミン、８モル部のナトリウム−ｔ−ブトキシド、０．００１モル部の酢酸パラジウム、０．００４モル部のトリ（ｔ−ブチル）ホスフィンを加え、ｏ−キシレンを溶媒として１３０℃で３時間反応させた。
【０１６６】
冷却後、反応液を水で数回洗浄し、ｏ−キシレンを留去した。残った油状物をメタノールで洗浄後、ＴＨＦ−メタノールから再結晶して粗生成物を得た。粗生成物の真空昇華により、精製物を得た。
【０１６７】
この精製物のマススペクトルの測定から、分子量が１０５６であることが見出され、目的の四置換アンサンスレン化合物であることが確認された。この化合物はアセトン、キシレンなどの通常の溶媒中で光照射により強い赤色蛍光を示した。
【０１６８】
［合成例４］
（図１３に示す、テトラキス（Ｎ−フェニル−１−ナフチルアミノ）アンサンスレン（化合物４）の合成）
合成例１における３−メチルジフェニルアミンをＮ−フェニル−１−ナフチルアミンに代えた以外は合成例１と同様の方法で、目的の化合物を得た。この化合物はアセトン、キシレンなどの通常の溶媒中で光照射により強い赤色蛍光を示した。
【０１６９】
［合成例５］
（図１４に示す、テトラキス（４，４’−ジメトキシジフェニルアミノ）アンサンスレン（化合物５）の合成）
合成例１における３−メチルジフェニルアミンを４，４’−ジメトキシジフェニルアミンに代えた以外は合成例１と同様の方法で、目的の化合物を得た。この化合物はアセトン、キシレンなどの通常の溶媒中で光照射により強い赤色蛍光を示した。
【０１７０】
［実施例５］
（積層型有機ＥＬ素子の作製）
以下のようにして、化合物３を有機発光層に用いて積層型有機ＥＬ素子を作製した。
【０１７１】
ＩＴＯ電極付きガラス基板を、水、アセトン、イソプロピルアルコールにより洗浄し、真空蒸着装置（１．３３×１０-4Ｐａ，基板温度は室温）を用いて、各層を積層した。
【０１７２】
具体的には図１７に従い、ＩＴＯよりなる電極２の付いたガラス製の基板１の上に正孔輸送層３としてα−ＮＰＤを５０ｎｍ、その上に有機発光層４として化合物３を２０ｎｍ、その上に電子輸送層５としてＡｌｑを３０ｎｍ、さらにその上にＡｌ−Ｌｉ合金（Ｌｉ：０．５重量％）よりなる負極６を５０ｎｍ蒸着した。
【０１７３】
この有機ＥＬ素子のＩＴＯを正極、Ａｌ−Ｌｉを負極として電圧を印加したところ、電圧５Ｖ以上で赤色発光が観測された。印加電圧１０Ｖでは、発光輝度６８０ｃｄ／ｍ2の赤色発光が観測された。
【０１７４】
［実施例６］
発光層を化合物３単独から化合物３と１，３，６，８−テトラキス（ジフェニルアミノ）ピレン（ＴＤＰＡＰＹ）を同時蒸着した層に代えた以外は、実施例５と同様に有機ＥＬ素子を作製した。
【０１７５】
化合物３と１，３，６，８−テトラキス（ジフェニルアミノ）ピレン（ＴＤＰＡＰＹ）との蒸着速度比は、化合物３の１０に対しＴＤＰＡＰＹが９０であった。
【０１７６】
この有機ＥＬ素子のＩＴＯを正極、Ａｌ−Ｌｉを負極として電圧を印加したところ、電圧３Ｖ以上で赤色発光が観測された。印加電圧１０Ｖでは、発光輝度１９９０ｃｄ／ｍ2の赤色発光が観測された。
【０１７７】
［実施例７］
発光層を化合物３単独から化合物３とＡｌｑを同時蒸着した層に代えた以外は、実施例５と同様に有機ＥＬ素子を作製した。
【０１７８】
化合物３とＡｌｑとの蒸着速度比は、化合物３の１０に対しＡｌｑが９０であった。
【０１７９】
この有機ＥＬ素子のＩＴＯを正極、Ａｌ−Ｌｉを負極として電圧を印加したところ、電圧３Ｖ以上で赤色発光が観測された。印加電圧１０Ｖでは、発光輝度１０８０ｃｄ／ｍ2の赤色発光が観測された。
【０１８０】
［実施例８］
発光層の発光材料を化合物３から化合物４に代えた以外は、実施例６と同様に有機ＥＬ素子を作製した。
【０１８１】
この有機ＥＬ素子のＩＴＯを正極、Ａｌ−Ｌｉを負極として電圧を印加したところ、電圧３Ｖ以上で赤色発光が観測された。印加電圧１０Ｖでは、発光輝度１７３０ｃｄ／ｍ2の赤色発光が観測された。
【０１８２】
［実施例９］
発光層の発光材料を化合物３から化合物５に代えた以外は、実施例６と同様に有機ＥＬ素子を作製した。
【０１８３】
この有機ＥＬ素子のＩＴＯを正極、Ａｌ−Ｌｉを負極として電圧を印加したところ、電圧３Ｖ以上で赤色発光が観測された。印加電圧１０Ｖでは、発光輝度２０７０ｃｄ／ｍ2の赤色発光が観測された。
【０１８４】
なお、上記に開示した内容から、下記の付記に示した発明が導き出せる。
【０１８５】
（付記１）  下式（１）で示されるペリレン化合物と下式（１０１）で示されるアンサンスレン化合物のいずれかまたはその両方を含んでなる蛍光材料。
【０１８６】
【化３５】
2005075868.tif 000028
【０１８７】
（式（１）中、Ｒ1〜12の内、２個以上が下式（２）で示される構造を有し、残りは水素である。）
【０１８８】
【化３６】
2005075868.tif 000029
【０１８９】
（式（２）中、Ｒ13，Ｒ14は、互いに独立に、置換基を有していてもよい芳香族基または置換基を有していてもよい脂肪族基を表す。Ｒ13，Ｒ14はたがいに直接または接続基を介して結合していてもよい。）
【０１９０】
【化３７】
2005075868.tif 000030
【０１９１】
（式（１０１）中、Ｒ101〜112の内、４個以上が下式（１０２）で示される構造を有し、残りは水素である。）
【０１９２】
【化３８】
2005075868.tif 000031
【０１９３】
（式（１０２）中、Ｒ113，Ｒ114は、互いに独立に、置換基を有していてもよい芳香族基または置換基を有していてもよい脂肪族基を表す。Ｒ113，Ｒ114はたがいに直接または接続基を介して結合していてもよい。）
【０１９４】
（付記２）  前記Ｒ1〜12の内、２個が式（２）で示される構造を有し、残りは水素である、付記１に記載の蛍光材料。
【０１９５】
（付記３）  前記Ｒ101〜112の内、４個が式（１０２）で示される構造を有し、残りは水素である、付記１または２に記載の蛍光材料。
【０１９６】
（付記４）  前記Ｒ13，Ｒ14が、互いに独立に、置換基を有していてもよいフェニル基またはナフチル基である、付記１〜３のいずれかに記載の蛍光材料。
【０１９７】
（付記５）  前記フェニル基またはナフチル基が、置換基を有していてもよい、アルキル基、アリール基、アルコキシ基、アリールオキシ基、ジアルキルアミノ基およびジアリールアミノ基からなる群から選ばれた基で置換されたものである、付記４に記載の蛍光材料。
【０１９８】
（付記６）  前記Ｒ113，Ｒ114が、互いに独立に、置換基を有していてもよいフェニル基またはナフチル基である、付記１〜５のいずれかに記載の蛍光材料。
【０１９９】
（付記７）  前記フェニル基またはナフチル基が、置換基を有していてもよい、アルキル基、アリール基、アルコキシ基、アリールオキシ基、ジアルキルアミノ基およびジアリールアミノ基からなる群から選ばれた基で置換されたものである、付記６に記載の蛍光材料。
【０２００】
（付記８）  有機エレクトロルミネッセンス素子における有機発光層形成材料として使用される、付記１〜７のいずれかに記載の蛍光材料。
【０２０１】
（付記９）  有機エレクトロルミネッセンス素子におけるホストまたはゲストとしての有機発光層形成材料として使用される、付記８に記載の蛍光材料。
【０２０２】
（付記１０）  正極と負極との間に有機発光層を有する有機エレクトロルミネッセンス素子において、当該有機発光層が、請求項１〜７のいずれかに記載の蛍光材料を含有する、有機エレクトロルミネッセンス素子。
【０２０３】
（付記１１）  正極と負極との間に有機発光層を有する有機エレクトロルミネッセンス素子において、当該有機発光層が、下式（１）で示されるペリレン化合物を蛍光材料として使用してなる、有機エレクトロルミネッセンス素子。
【０２０４】
【化３９】
2005075868.tif 000032
【０２０５】
（式（１）中、Ｒ1〜12の内、２個が下式（２）で示される構造を有し、残りは水素である。）
【０２０６】
【化４０】
2005075868.tif 000033
【０２０７】
（式（２）中、Ｒ13，Ｒ14は、互いに独立に、置換基を有していてもよい芳香族基または置換基を有していてもよい脂肪族基を表す。Ｒ13，Ｒ14はたがいに直接または接続基を介して結合していてもよい。）
【０２０８】
（付記１２）  前記Ｒ13，Ｒ14が、互いに独立に、置換基を有していてもよいフェニル基またはナフチル基である、付記１１に記載の有機エレクトロルミネッセンス素子。
【０２０９】
（付記１３）  前記フェニル基またはナフチル基が、置換基を有していてもよい、アルキル基、アリール基、アルコキシ基、アリールオキシ基、ジアルキルアミノ基およびジアリールアミノ基からなる群から選ばれた基で置換されたものである、付記１２に記載の有機エレクトロルミネッセンス素子。
【０２１０】
（付記１４）  正極と負極との間に有機発光層を有する有機エレクトロルミネッセンス素子において、当該有機発光層が、下式（１０１）で示されるアンサンスレン化合物を蛍光材料として使用してなる、有機エレクトロルミネッセンス素子。
【０２１１】
【化４１】
2005075868.tif 000034
【０２１２】
（式（１０１）中、Ｒ101〜112の内、４個が下式（１０２）で示される構造を有し、残りは水素である。）
【０２１３】
【化４２】
2005075868.tif 000035
【０２１４】
（式（１０２）中、Ｒ113，Ｒ114は、互いに独立に、置換基を有していてもよい芳香族基または置換基を有していてもよい脂肪族基を表す。Ｒ113，Ｒ114はたがいに直接または接続基を介して結合していてもよい。）
【０２１５】
（付記１５）  前記Ｒ113，Ｒ114が、互いに独立に、置換基を有していてもよいフェニル基またはナフチル基である、付記１４に記載の有機エレクトロルミネッセンス素子。
【０２１６】
（付記１６）  前記フェニル基またはナフチル基が、置換基を有していてもよい、アルキル基、アリール基、アルコキシ基、アリールオキシ基、ジアルキルアミノ基およびジアリールアミノ基からなる群から選ばれた基で置換されたものである、付記１５に記載の有機エレクトロルミネッセンス素子。
【０２１７】
（付記１７）  前記蛍光材料が、ホストまたはゲストとしての有機発光層形成材料である、付記１０〜１６のいずれかに記載の有機エレクトロルミネッセンス素子。
【０２１８】
（付記１８）  前記有機発光層が、前記蛍光材料と下式（３）で示される芳香族アミン化合物との混合物を有機発光層形成材料として含有する、付記１０〜１７のいずれかに記載の有機エレクトロルミネッセンス素子。
【０２１９】
【化４３】
2005075868.tif 000036
【０２２０】
（式（３）中、Ａｒ1は、置換基を有していてもよい２，３または４価の芳香族基を示す。Ｒ17，Ｒ18はそれぞれ独立に置換基を有していてもよい１価の芳香族基を示す。ｍは２〜４の整数を表す。）
【０２２１】
（付記１９）  式（３）で示される芳香族アミン化合物が、下式（４）で表される四ジアリールアミノ置換ピレンである、付記１８に記載の有機エレクトロルミネッセンス素子。
【０２２２】
【化４４】
2005075868.tif 000037
【０２２３】
（式（４）中、Ｒ21，Ｒ22は、互いに独立に、１価の芳香族基を示す。）
【０２２４】
（付記２０）  前記有機発光層が、前記蛍光材料と下式（５）で示されるヒドロキシキノリン錯体との混合物を有機発光層形成材料として含有する、付記１０〜１７のいずれかに記載の有機エレクトロルミネッセンス素子。
【０２２５】
【化４５】
2005075868.tif 000038
【０２２６】
（式（５）中、Ｒ23は水素または置換基を有していてもよいアルキル基を表し、Ｍは３価の金属を表す。）
【０２２７】
（付記２１）  前記ヒドロキシキノリン錯体が下式（６）で示されるアルミニウムヒドロキシキノリン錯体である、付記２０に記載の有機エレクトロルミネッセンス素子。
【０２２８】
【化４６】
2005075868.tif 000039
【０２２９】
（付記２２）  前記有機発光層が、前記蛍光材料の単独層からなる、付記１０〜１６のいずれかに記載の有機エレクトロルミネッセンス素子。
【０２３０】
（付記２３）  付記１０〜２２のいずれかに記載の有機エレクトロルミネッセンス素子を用いた有機エレクトロルミネッセンスディスプレイ。
【産業上の利用可能性】
【０２３１】
発光効率が高い有機ＥＬ素子を用いた、高性能の有機ＥＬディスプレイを実現できる。
【図面の簡単な説明】
【０２３２】
【図１】ホスト材料の例を示す図である。
【図２】式（３），（７）中のＡｒ1，Ａｒ2の例を示す図である。
【図３】図２中の二価の連結基Ｙの例を示す図である。
【図４】ジハロゲン化ペリレンからジ（ハロゲン化フェニルビニル）ペリレンを得る反応を示す図である。
【図５】ジ（ハロゲン化フェニルビニル）ペリレンから本発明に係るペリレン化合物を得る反応を示す図である。
【図６】図５または図７のアミノ化反応に使用できるアミンを例示する図である。
【図７】テトラハロゲン化アンサンスレンから本発明に係るアンサンスレン化合物を得る反応を示す図である。
【図８】正孔輸送層に使用できる芳香族アミン化合物を例示する図である。
【図９】本発明に係るペリレン化合物やアンサンスレン化合物よりも光吸収端が短波長である材料の例を示す図である。
【図１０】合成例１に係る化合物を示す図である。
【図１１】合成例２に係る化合物を示す図である。
【図１２】合成例３に係る化合物を示す図である。
【図１３】合成例４に係る化合物を示す図である。
【図１４】合成例５に係る化合物を示す図である。
【図１５】本発明に係る有機ＥＬ素子をパッシブマトリクスディスプレイに使用した場合を示す模式的斜視図である。
【図１６】本発明に係る有機ＥＬ素子をアクティブマトリクスディスプレイに使用した場合を示す模式的斜視図である。
【図１７】有機ＥＬ素子を示す模式的断面図である。
【符号の説明】
【０２３３】
１    基板
２    正極
３    正孔輸送層
４    有機発光層
５    電子輸送層
６    負極
７    赤の発光
８    緑の発光
９    青の発光
２１  駆動回路
２２  ＴＦＴ回路
【図１】
2005075868.tif 000048
【図２】
2005075868.tif 000049
【図３】
2005075868.tif 000050
【図４】
2005075868.tif 000051
【図５】
2005075868.tif 000052
【図６】
2005075868.tif 000053
【図７】
2005075868.tif 000054
【図８】
2005075868.tif 000055
【図９】
2005075868.tif 000056
【図１０】
2005075868.tif 000057
【図１１】
2005075868.tif 000058
【図１２】
2005075868.tif 000059
【図１３】
2005075868.tif 000060
【図１４】
2005075868.tif 000061
【図１５】
2005075868.tif 000062
【図１６】
2005075868.tif 000063
【図１７】
2005075868.tif 000064